СЛАБОЩЕЛОЧНОЕ ТОНКОЕ НЕОРГАНИЧЕСКОЕ ПРОТИВОКОРРОЗИЙНОЕ ПОКРЫТИЕ ДЛЯ МЕТАЛЛИЧЕСКИХ СУБСТРАТОВ

1. Композиция противокоррозийного покрытия для металлических субстратов, включающая водную композицию конверсионного покрытия, содержащую от 1 до 7 мас.% от общей массы композиции конверсионного покрытия по меньшей мере одного элемента группы IVB периодической таблицы и от 0,2 до 2,0 мас.% от общей массы композиции конверсионного покрытия по меньшей мере одного элемента группы VB периодической таблицы, при этом указанная композиция конверсионного покрытия имеет рН от приблизительно 6 до 11.
2. Композиция конверсионного покрытия по п.1, где элемент группы IVB представляет собой титан, цирконий или их смесь.
3. Композиция конверсионного покрытия по п.1, где элемент группы IVB представляет собой водную щелочную композицию элемента группы IVB.
4. Композиция конверсионного покрытия по п.1, где элемент группы VB представляет собой ванадий.
5. Композиция конверсионного покрытия по п.4, дополнительно содержащая восстановитель для восстановления ванадия.
2+
6. Композиция конверсионного покрытия по п.5, где указанный восстановитель представляет собой цистеин, аскорбиновую кислоту, Sn, тиоянтарную кислоту или их смесь.
7. Композиция конверсионного покрытия по п.1, дополнительно содержащая смолу, которая является растворимой или диспергируемой в указанной композиции покрытия и стабильна при щелочном рН, и где указанная смола выбрана из группы, состоящей из эпоксидной смолы, смолы поливинилдихлорида, смолы на основе акрила, смолы на основе метакрилата, смолы на основе стирола, полиуретана и их смеси.
8. Композиция конверсионного покрытия по п.7, где указанная смола представляет собой смолу поливинилдихлорида, и указанный элемент группы IVB представляет собой цирконий, и указанный элемент группы VB представляет собой ванадий.
9. Композиция конверсионного покрытия по п.7, где указанная смола представляет собой смесь смолы на основе стирола и смолы на основе акрила, и указанный элемент группы IVB представляет собой цирконий, и указанный элемент группы VB представляет собой ванадий.
10. Композиция конверсионного покрытия по п.9, где указанная смола дополнительно содержит смолу поливинилдихлорида.
11. Композиция конверсионного покрытия по п.7, где указанная смола представляет собой смесь смол на основе метакрилата, стирола и акрилата, и указанный элемент группы IVB представляет собой цирконий, и указанный элемент группы VB представляет собой ванадий.
12. Композиция конверсионного покрытия по п.11, дополнительно содержащая восстановитель для восстановления ванадия.
13. Композиция конверсионного покрытия по п.1, где указанная композиция покрытия имеет щелочной рН.
14. Способ обеспечения противокоррозийного покрытия на металлическом субстрате, содержащий стадии:
а) обеспечения металлического субстрата;
б) обеспечения композиции водного конверсионного покрытия, содержащей от 1 до 7 мас.% от общей массы композиции конверсионного покрытия по меньшей мере одного элемента группы IVB периодической таблицы и от 0,2 до 2,0 мас.% от общей массы композиции конверсионного покрытия по меньшей мере одного элемента группы VB периодической таблицы, где композиция конверсионного покрытия имеет рН от приблизительно 6 до 11;
в) нанесения композиции конверсионного покрытия на металлический субстрат и затем высушивания композиции покрытия на месте и, таким образом, обеспечения противокоррозийного покрытия на металлическом субстрате.
15. Металлический субстрат, покрытый при помощи композиции покрытия, включающей композицию водного конверсионного покрытия, содержащую от 1 до 7 мас.% от общей массы композиции конверсионного покрытия по меньшей мере одного элемента группы IVB периодической таблицы и от 0,2 до 2,0 мас.% от общей массы композиции конверсионного покрытия по меньшей мере одного элемента группы VB периодической таблицы, где указанная композиция конверсионного покрытия имеет рН приблизительно от 6 до 11.